REVKNDICATIONS 1. Composition de catalyseur, contenant de l'iri- dium sur un matériau de support, et caractérisée en ce qutel- le a été préparée par un procédé selon lequel (a) on met le support en contact avec une solution dans laquelle au moins 50 % environ de iridium contenu dans la solution (par rapport au poids de ltiridium, sur base sèche3 est sous forme d'un complexe caractérisé comme étant de ltiridium-(IV), afin de former un composite ; et (b) on sèche et calcine ensuite ce composé. 2. Composition de catalyseur selon la revendication i caractérisée en ce que le matériau de support est un oxyde minéral poreux. 3. Composition de catalyseur selon l'une des revendications 1 et 2, caractérisée en ce que le matériau de support est de l'alumine. 4. Composition de catalyseur selon l'une quelconque des revendications 1 à 3, caractérisée en ce que la solution associée au support contient au moins environ 90 % de l'iridium total sous forme d'iridium-(IV). 5. Composition de catalyseur selon l'une quelcon- que des revendications 1 à 4, caractérisée en ce que la solution associée au support contient essentiellement la totalité té de l'iridium sous forme d'iridium-(IV). 6. Composition de catalyseur selon l'une quelconque des revendications 1 à 5, caractérisée en ce que le complexe dtiridium-(IV), associé au support, comporte une charge électrique comprise entre -2 et +4. 7. Composition de catalyseur selon l'une quelconque des revendications 1 à 6, caractérisée en ce que l'ion complexe dtiridium-(IV), associé au support, est un complexe anionique d'iridium-(IV) ayant une charge électrique valant -2 à -1. 8. Composition de catalyseur selon ltune quelconque des revendications 1 à 7, caractérisée en ce que le composite comprend du platine en plus de ltion complexe d'iridium-(IV). 9. Composition de catalyseur selon lgrevendica- tion 8, caractérisée en ce que le composite comprend environ 0,1 à environ 1,0 % de platine et environ 0,1 à environ 1,0 % d 'iridium. 10. Composition de catalyseur selon l'une quelconque des revendications 1 à 9, caractérisée en ce que la composition du catalyseur contient en outre un métal choisi parmi le tungstène, le rhénium, ltétain, le plomb, le zinc, le thallium, l'indium, les lanthanides, le gailium, les métaux alcalins ou alcalino-terreux, le ruthénium, et leurs mélanges. 11. Composition de catalyseur selon l'une quelconque des revendications 1 à 10, caractérisée en ce que le composite comprend environ 0,1 à environ 2,5 % dthalogèneO 12. Composition de catalyseur selon la revendica- tion 11, caractérisée en ce que Ithalogène est le chlore. 13. Composition de catalyseur selon l'une quelconque des revendications 1 à 12, caractérisée en ce que le composite contient environ 0,001 à environ 2 % de soufre. 14. Composition de catalyseur selon l'une quelconque des revendications 1 à 13, caractérisée en ce que ltion complexe d2iridium-(IV) associé au support est un anion Ir(H2O)X5-, où X est un groupe hydroxyle, un groupe contenant de l'azote, un halogène ou un anion tel que celui provenant d'un acide organique ou de bêta-dicétones organiques ne contenant aucun des éléments soufre, sélénium, tellure, phosphore, arsenic, antimoine, bismuth ni bore. 15. Composition de catalyseur selon la revendication 14, caractérisée en ce que l'anion Ir(H 0)X -1 est; l'a nion d'iridium-(IV) Ir(H2O)Cl51-. 16. Composition de catalyseur selon ltune quelconque des revendications 1 à 13, caractérisée en ce que l'ion complexe dtiridium-(IV), associé au support, est un anion 2 IrX , où X est choisi parmi un groupe hydroxyle, un groupe 6 contenant de azote, un halogène et un anion provenant d'un acide organique ou de bêta-dicétones organiques ne contenant aucun des éléments soufre, sélénium, tellure, phosphore, arsenic, antimoine, bismuth ni bore0 17. Procédé pour améliorer ltindice d'octane des naphtas, ce procédé étant caractérisé en ce quton met les naphtas en contact avec de l'hydrogène, à des conditions de reformage, en présence dtune composition de catalyseur selon itune quelconque des revendications 1 à 16.